(57)【要約】【課題】熱間圧延された鋼帯を冷却水で冷却する際に、高い冷却能力と安定した冷却領域を適切に実現することにより、鋼帯の先端から尾端まで均一に冷却を施すことができる熱延鋼帯の冷却装置および冷却方法を提供する。【解決手段】鋼帯１２の下面側に、テーブルロール間から鋼帯下面へ向けて棒状冷却水を噴射する下面冷却ノズル１９を配置するとともに、鋼帯１２の上面側に、下面冷却ノズル１９から噴射された棒状冷却水が鋼帯１２に衝突する位置の直上へ向けて、その上流側と下流側とからそれぞれ傾斜させた棒状冷却水を噴射する冷却ノズル１４を対向するように配置する。【選択図】図２
2008073766.tif 000002
【特許請求の範囲】
【請求項１】
ランナウトテーブル上を搬送される仕上圧延後の熱延鋼帯を冷却する熱延鋼帯の冷却装置であって、
鋼帯の上面側に、下面冷却ノズルから噴射された冷却水が鋼帯に衝突する位置の直上へ向けてその上流側から傾斜させた棒状冷却水を噴射する冷却ノズルと、下面冷却ノズルから噴射された冷却水が鋼帯に衝突する位置の直上へ向けてその下流側から傾斜させた棒状冷却水を噴射する冷却ノズルとを、対向するように配置したことを特徴とする熱延鋼帯の冷却装置。
【請求項２】
鋼帯の下面側に、テーブルロール間から鋼帯下面へ向けて棒状冷却水を噴射する下面冷却ノズルを配置したことを特徴とする請求項１に記載の熱延鋼帯の冷却装置。
【請求項３】
前記冷却ノズルは鋼帯幅方向に複数個配置されるとともに、前記鋼帯上面側に配置した冷却ノズルにより噴射される棒状冷却水と鋼帯との成す角度が６０°以下であることを特徴とする請求項１または２に記載の熱延鋼帯の冷却装置。
【請求項４】
鋼帯上面側の冷却水による冷却量と鋼帯下面側の冷却水による冷却量とが等しくなり、かつ、鋼帯上面側の冷却水から鋼帯が受ける流体圧と鋼帯下面側の冷却水から鋼帯が受ける流体圧とが等しくなるように、前記上面冷却ノズルおよび前記下面冷却ノズルを配置することを特徴とする請求項１乃至３いずれかに記載の熱延鋼帯の冷却装置。
【請求項５】
請求項１乃至４に記載の熱延鋼帯の冷却装置を１つの冷却装置ユニットとし、該冷却装置ユニットを鋼帯の進行方向に複数配置したことを特徴とする熱延鋼帯の冷却装置。
【請求項６】
前記冷却装置の下流側に、鋼帯上面の冷却水の水切りを行なう水切り手段を配置したことを特徴とする請求項１乃至５のいずれかに記載の熱延鋼帯の冷却装置。
【請求項７】
ランナウトテーブル上を搬送される仕上圧延後の熱延鋼帯の冷却方法であって、
鋼帯の上面側に、下面側の冷却水が鋼帯に衝突する位置の直上へ向けてその上流側から噴射される傾斜させた棒状冷却水と、下面側の冷却水が鋼帯に衝突する位置の直上へ向けてその下流側から噴射される傾斜させた棒状冷却水とを、対向させて噴射することを特徴とする熱延鋼帯の冷却方法。
【請求項８】
鋼帯の下面側に、テーブルロール間から鋼帯下面へ向けて棒状冷却水を噴射することを特徴とする請求項７に記載の熱延鋼帯の冷却方法。
【請求項９】
前記鋼帯上面側の棒状冷却水と鋼帯との成す角度が６０°以下であることを特徴とする請求項７または８に記載の熱延鋼帯の冷却方法。
【請求項１０】
鋼帯上面側の冷却水による冷却量と鋼帯下面側の冷却水による冷却量とが等しくなり、かつ、鋼帯上面側の冷却水から鋼帯が受ける流体圧と鋼帯下面側の冷却水から鋼帯が受ける流体圧とが等しくなるように、鋼帯の上面側および下面側の冷却水を噴射することを特徴とする請求項７乃至９のいずれかに記載の熱延鋼帯の冷却方法。
【請求項１１】
前記傾斜させた棒状冷却水の対向噴射を、鋼帯の進行方向に間隔を空けて複数箇所で行なうことにより、水冷と空冷とを繰り返す間欠的な冷却を行なうことを特徴とする請求項７乃至１０のいずれかに記載の熱延鋼帯の冷却方法。
【請求項１２】
前記傾斜させた棒状冷却水が対向噴射される鋼帯位置よりも下流側に設けられた水切り手段により、冷却水の水切りを行なうことを特徴とする請求項７乃至１１のいずれかに記載の熱延鋼帯の冷却方法。
【発明の詳細な説明】
【技術分野】
【０００１】
本発明は、熱間圧延された高温鋼帯を冷却するための冷却装置および冷却方法に関する。
【背景技術】
【０００２】
一般に、熱延鋼帯を製造するには、加熱炉においてスラブを所定温度に加熱し、加熱されたスラブを粗圧延機で所定厚みに圧延して粗バーとなし、ついでこの粗バーを複数基の圧延スタンドからなる連続熱間仕上圧延機において所定の厚みの鋼帯となす。そして、この熱延鋼帯をランナウトテーブル上の冷却装置によって冷却した後、巻き取り機で巻き取ることにより製造される。
【０００３】
その際、熱間圧延された高温の鋼帯を連続的に冷却するランナウトテーブルの冷却装置では、鋼帯の上面冷却をなすため、円管状のラミナー冷却ノズルから鋼帯搬送用のテーブルローラ上に、この幅方向に亘って直線状に複数のラミナー冷却水を注水している。一方、鋼帯の下面冷却をなすため、テーブルローラ間にそれぞれスプレーノズルが設けられ、ここから冷却水を噴射する方法が一般的である。
【０００４】
しかし、このような従来の冷却装置では、鋼帯の上面側に注水された冷却水は、冷却後、鋼帯の上面に滞留し、上面側の過冷却を引き起こす。過冷却状態は、鋼帯の長手方向において一様とはならず、したがってこの方向における冷却停止温度にばらつきが生じていた。さらに、鋼帯の上面冷却に使われている円管ラミナーノズルからの冷却水は自由落下流であるので、鋼帯の上面に滞留水の水膜があると鋼帯まで冷却水が到達しにくく、鋼帯の上面に滞留水がある場合とない場合で冷却能力に違いが生じるという問題や、鋼帯上に落下した冷却水が自由に前後左右に広がるので冷却領域（冷却ゾーン）が変化し、冷却能力が安定しないという問題等がある。このような冷却能力の変動の結果、鋼帯の材質が不均一になりやすくなっていた。
【０００５】
そこで、鋼帯上の冷却水（滞留水）の水切りを行なって、安定した冷却能力を得るために、鋼帯上面を横切るように流体を斜め方向に噴射して滞留水を排出する方法（例えば、特許文献１参照）や、鋼帯の上下動を拘束するための拘束ロールを水切りロールとして滞留水を堰き止めることで冷却領域を一定にする方法（例えば、特許文献２参照）が提案されている。また、冷却水を鋼帯上に閉じ込めることで冷却領域を一定にする冷却方式として、図４に示すような、スリット状のノズルを傾斜させて互いに向き合う方向に対向させて冷却水を噴射する方式（例えば、特許文献３参照）が提案されている。
【特許文献１】特開平９−１４１３２２号公報
【特許文献２】特開平１０−１６６０２３号公報
【特許文献３】特開昭５９−１４４５１３号公報
【発明の開示】
【発明が解決しようとする課題】
【０００６】
しかしながら、特許文献１に記載の方法によると、下流に行くに従って鋼帯上に大量の冷却水が滞留していくので、下流側になるほど水切り効果がきかなくなる。
【０００７】
また、特許文献２に記載の方法においては、圧延機を出てから巻き取り機に至るまでの鋼帯先端部は拘束ロールによる拘束が無い状態で搬送されるので、拘束ロール（水切りロール）による水切り効果が得られない。しかも、鋼帯先端部が上下動しながら波を打ったような状態でランナウトテーブル上を通過するので、この鋼帯先端部の上面に冷却水を供給すると、上下に波を打つ底の部分に選択的に冷却水が滞留しやすく、鋼帯先端が巻き取り機で巻き取られて張力が働き、鋼帯が張られて上下波が解消されるまでは、冷却温度のハンチング現象が生じる。この冷却温度のハンチング現象も鋼帯の機械的性質のバラツキを生じさせていた。
【０００８】
一方、特許文献３に記載のスリット状のノズルを傾斜させて互いに向き合う方向に対向させて冷却水を噴射して冷却水を鋼帯上に閉じ込める冷却方式では、冷却水流が切れ目のないスリット状の冷却水でないと冷却水を堰き止めることができないが、冷却水流を切れ目がないスリット状に保つためには、ノズルと鋼帯の距離を離すことができない上に、同方法では、冷却水を充満させるためにノズル先端部近傍に仕切板を設けていることから、鋼帯とノズルおよび仕切板との距離が近づかざるを得ず、鋼帯がノズルや仕切板に衝突する危険性が高い。特に、形状が悪い波板状の鋼帯では、ノズルや仕切板との接触が避けられずに、鋼帯にキズが発生してしまう。したがって、実操業に適用することは困難である。
【０００９】
このように、特許文献１〜３に記載された方法では、高い冷却能力と安定した冷却能力を適切に得ることができない。
【００１０】
また、熱延鋼帯の製造においては、ランナウトテーブルの巻き取り機に近い領域では、表面の温度が例えば５５０℃以下となる場合があり、以下のような問題もある。
【００１１】
すなわち、このような領域では、冷却が膜沸騰を主体とした鋼帯と冷却水との間に蒸気膜が存在するような伝熱状態から、鋼帯と冷却水が直接接触して沸騰するいわゆる核沸騰が主体の領域に移行する。この沸騰状態が遷移する沸騰現象は、遷移沸騰と呼ばれ、急激に冷却が促進される。そのように冷却が促進される結果として、鋼帯の表層のみが急冷されて、目標と違う組織が形成されることがある。例えば、表層極近傍が４００℃以下となると組織がマルテンサイトとなり、その後、表層温度が復熱して、巻き取りが５００℃で終わったとしても表層は焼き戻しマルテンサイトのような内部と異なった組織が形成されることがある。
【００１２】
また、従来、材質の観点から冷却速度を速くする場合に、単純に円管状のラミナー冷却水の水量を多くして対応しているが、鋼帯に対して垂直に大水量を噴射すると特許文献１や特許文献２に記載されている手法では水を堰き止めることができず、鋼帯上に大量の滞留水が発生した結果、極めて酷い温度ムラが発生していた。
【００１３】
さらに、遷移沸騰から核沸騰領域においては、冷却水が鋼帯に付着したような状態となるので、冷却装置（ゾーン）から出た後の空冷ゾーンにおいて、冷却水が残存し、いわゆる水切りが不良の状態となりやすい。このような部分では過冷却となって鋼帯の品質にばらつきが生じる。
【００１４】
本発明は、上記の事情を考慮してなされたものであり、その目的とするところは、熱間圧延された鋼帯を冷却水で冷却する際に、高い冷却能力と安定した冷却領域を適切に実現することにより、鋼帯の先端から尾端まで均一に冷却を施すことができる熱延鋼帯の冷却装置および冷却方法を提供しようとするものである。
【課題を解決するための手段】
【００１５】
上記課題を解決するために、本発明は以下の特徴を有する。
【００１６】
［１］ランナウトテーブル上を搬送される仕上圧延後の熱延鋼帯を冷却する熱延鋼帯の冷却装置であって、
鋼帯の上面側に、下面冷却ノズルから噴射された冷却水が鋼帯に衝突する位置の直上へ向けてその上流側から傾斜させた棒状冷却水を噴射する冷却ノズルと、下面冷却ノズルから噴射された冷却水が鋼帯に衝突する位置の直上へ向けてその下流側から傾斜させた棒状冷却水を噴射する冷却ノズルとを、対向するように配置したことを特徴とする熱延鋼帯の冷却装置。
【００１７】
［２］鋼帯の下面側に、テーブルロール間から鋼帯下面へ向けて棒状冷却水を噴射する下面冷却ノズルを配置したことを特徴とする前記［１］に記載の熱延鋼帯の冷却装置。
【００１８】
［３］前記冷却ノズルは鋼帯幅方向に複数個配置されるとともに、前記鋼帯上面側に配置した冷却ノズルにより噴射される棒状冷却水と鋼帯との成す角度が６０°以下であることを特徴とする前記［１］または［２］に記載の熱延鋼帯の冷却装置。
【００１９】
［４］鋼帯上面側の冷却水による冷却量と鋼帯下面側の冷却水による冷却量とが等しくなり、かつ、鋼帯上面側の冷却水から鋼帯が受ける流体圧と鋼帯下面側の冷却水から鋼帯が受ける流体圧とが等しくなるように、前記上面冷却ノズルおよび前記下面冷却ノズルを配置することを特徴とする前記［１］乃至［３］のいずれかに記載の熱延鋼帯の冷却装置。
【００２０】
［５］前記［１］乃至［４］のいずれかに記載の熱延鋼帯の冷却装置を１つの冷却装置ユニットとし、該冷却装置ユニットを鋼帯の進行方向に複数配置したことを特徴とする熱延鋼帯の冷却装置。
【００２１】
［６］前記冷却装置の下流側に、鋼帯上面の冷却水の水切りを行なう水切り手段を配置したことを特徴とする前記［１］乃至［５］のいずれかに記載の熱延鋼帯の冷却装置。
【００２２】
［７］ランナウトテーブル上を搬送される仕上圧延後の熱延鋼帯の冷却方法であって、
鋼帯の上面側に、下面側の冷却水が鋼帯に衝突する位置の直上へ向けてその上流側から噴射される傾斜させた棒状冷却水と、下面側の冷却水が鋼帯に衝突する位置の直上へ向けてその下流側から噴射される傾斜させた棒状冷却水とを、対向させて噴射することを特徴とする熱延鋼帯の冷却方法。
【００２３】
［８］鋼帯の下面側に、テーブルロール間から鋼帯下面へ向けて棒状冷却水を噴射することを特徴とする前記［７］に記載の熱延鋼帯の冷却方法。
【００２４】
［９］前記鋼帯上面側の棒状冷却水と鋼帯との成す角度が６０°以下であることを特徴とする前記［７］または［８］に記載の熱延鋼帯の冷却方法。
【００２５】
［１０］鋼帯上面側の冷却水による冷却量と鋼帯下面側の冷却水による冷却量とが等しくなり、かつ、鋼帯上面側の冷却水から鋼帯が受ける流体圧と鋼帯下面側の冷却水から鋼帯が受ける流体圧とが等しくなるように、鋼帯の上面側および下面側の冷却水を噴射することを特徴とする前記［７］乃至［９］のいずれかに記載の熱延鋼帯の冷却方法。
【００２６】
［１１］前記傾斜させた棒状冷却水の対向噴射を、鋼帯の進行方向に間隔を空けて複数箇所で行なうことにより、水冷と空冷とを繰り返す間欠的な冷却を行なうことを特徴とする前記［７］乃至［１０］のいずれかに記載の熱延鋼帯の冷却方法。
【００２７】
［１２］前記傾斜させた棒状冷却水が対向噴射される鋼帯位置よりも下流側に設けられた水切り手段により、冷却水の水切りを行なうことを特徴とする前記［７］乃至［１１］のいずれかに記載の熱延鋼帯の冷却方法。
【発明の効果】
【００２８】
本発明によれば、鋼帯の先端から尾端まで均一に冷却を施すことができ、鋼帯の品質が安定する。それにともなって鋼帯の切り捨て代が少なくなって歩留まりが高くなる。
【発明を実施するための最良の形態】
【００２９】
以下、本発明の実施の形態を図面を参照して説明する。
【００３０】
図１は、本発明の一実施形態における熱延鋼帯の製造設備を示すものである。
【００３１】
粗圧延機１で圧延された粗バー２はテーブルローラ３上を搬送されて、連続的に７つの連続仕上げ圧延機群４で所定の厚みまで圧延されて鋼帯１２となった後、最終仕上圧延機４Ｅの後方の鋼帯搬送路を構成するランナウトテーブル５に導かれる。このランナウトテーブル５は全長約１００ｍあり、その一部またはほとんど大部分に冷却装置が設けられていて、鋼帯１２がここで冷却されたあと、下流側の巻き取り機６で巻き取られて熱延コイルとなる。
【００３２】
そして、この実施形態においては、一例として、ランナウトテーブル５に設けられる鋼帯上面冷却の冷却装置として、従来型の冷却装置７と本発明の冷却装置１１がその順に配置されている。
【００３３】
従来型の冷却装置７は、ランナウトテーブル５の上面側に所定ピッチで配置され、鋼帯に対して冷却水を自由落下流として供給する複数の円管ラミナーノズル８を備えている。
【００３４】
また、鋼帯下面冷却用の冷却装置としては、鋼帯搬送用のテーブルローラ９間に複数のスプレーノズル１０が幅方向に列状に配置されている。これらのスプレーノズル１０は、その噴出圧力や水量密度が調整できるようになっている。
【００３５】
そして、本発明の冷却装置１１の一例を、図２に示す部分拡大図に基づいて述べる。ランナウトテーブル５には、例えば長手方向に約４００ｍｍピッチで、直径３３０ｍｍの回転する鋼帯搬送用のテーブルローラ９が配置されており、これらテーブルローラ９上を鋼帯１２が進行していく。本発明の冷却装置１１においては、その鋼帯１２の下面側に、テーブルロール９間から鋼帯下面へ向けて棒状冷却水を噴射する下面冷却ノズル１９を配置するとともに、鋼帯１２の上面側に、下面冷却ノズル１９から噴射された棒状冷却水が鋼帯１２に衝突する位置の直上へ向けて、その上流側と下流側とからそれぞれ傾斜させた棒状冷却水を噴射する冷却ノズル１４を対向するように配置した冷却ユニット１７が鋼帯の進行方向に複数ユニット設けられている。
【００３６】
すなわち、それぞれの冷却ユニット１７の鋼帯上面側は、進行方向の上流側と下流側に分かれて、所定列数（ここでは各３列）の冷却ノズルヘッダ１３を備えている。各冷却ノズルヘッダ１３には、供給管１５がつながれていて、それぞれの供給管１５は噴射弁１６によって独立にオン−オフ制御が可能になっているとともに、各冷却ノズルヘッダ１３には、進行方向に対して所定の噴射角度θ（例えば、５０°）を有する円管ノズル１４が、幅方向に所定のピッチで１列に並んで配置されている。
【００３７】
これらの円管ノズル１４は、内径が３〜１０ｍｍφで内面が滑らかな直管ノズルであり、噴射される冷却水は棒状冷却水である。この棒状冷却水は、一定の方向、すなわち、鋼帯１２の進行方向には、鋼帯１２と所定角度θをなすようになる。また、鋼帯１２の幅方向には、鋼帯１２と平行にしてもよいが、噴射された冷却水を速やかに鋼帯１２の両幅端部から外側に流下させるためには、鋼帯１２の幅方向中心から１°〜３０°、好ましくは５°〜１５°程度外側へ向けて傾斜させることが望ましい。また、円管ノズル１４の出口の高さ位置は、鋼帯１２が上下動しても円管ノズル１４に接触しないように、鋼帯１２上面から所定の高さ（例えば、１０００ｍｍ）離すようにしている。
【００３８】
ここで、本発明における棒状冷却水とは、円形状（楕円や多角の形状も含む）のノズル噴出口からある程度加圧された状態で噴射される冷却水であって、ノズル噴出口からの冷却水の噴射速度が７ｍ／ｓ以上であり、ノズル噴出口から鋼帯に衝突するまでの水流の断面がほぼ円形に保たれた連続性と直進性のある水流の冷却水のことをいう。すなわち、円管ラミナーノズルからの自由落下流や、スプレーのような液滴状態で噴射されるものとは異なる。
【００３９】
さらに、円管ノズル１４の配置については、前の列の棒状冷却水の衝突位置のほぼ中間に次の列の棒状冷却水の衝突位置が来るように、列ごとに円管ノズル１４の幅方向位置をずらして配置することが好ましい。これによって、幅方向に隣り合う棒状冷却水の間で冷却が弱くなる部分に次の列の棒状冷却水が衝突し、冷却が補完されて幅方向に均一な冷却がなされる。
【００４０】
このように、１列に並んだ円管ノズル１４から棒状冷却水を噴射すると、棒状冷却水流群は各棒状冷却水流が並走して断続的ではあるが擬似平面状に流れる。その上で、各４列の円管ノズル１４が鋼帯の進行方向上流側と下流側から対向して噴射しているために、鋼帯１２に衝突した冷却水は互いに堰き止め合って、衝突した位置で鋼帯１２の両幅端部から外側に流下するようになるので、冷却水が鋼帯上を上流側および下流側に流出することが抑止される。
【００４１】
その際、噴射角度θが６０°を越えると、鋼帯１２の速度によっては、鋼帯上を冷却水が上流側および下流側に流出する可能性があるので、噴射角度θは６０°以下とするのが好ましい。噴射角度θを６０°以下にすれば、鋼帯１２の速度によらず、鋼帯上を冷却水が上流側および下流側に流出することはない。より好ましくは噴射角度θは５０°以下である。ただし、噴射角度θを４５°より小さくすると、鋼帯１２と円管ノズル１４の衝突を回避するために鋼帯１２からの円管ノズル１４の高さを所望の値（例えば、１０００ｍｍ）にしようとすると、円管ノズル１４から噴射された棒状冷却水が鋼帯１２に衝突するまでの距離が離れすぎてしまい、途中で棒状冷却水が分散して、冷却特性が落ちる危険性がある。したがって、噴射角度θを４５°〜６０°とするのが好ましく、さらには４５°〜５０°程度とするのが一層好ましい。
【００４２】
ちなみに、本発明の冷却装置１１において、鋼帯１２上面の冷却水ノズルとして棒状冷却水を形成する円管ノズル１４を採用しているのは、次の理由による。
【００４３】
すなわち、冷却を確実に行なうには、鋼帯１２まで冷却水を確実に到達させ、衝突させる必要がある。そのためには、鋼帯１２上面の滞留水の水膜を破って鋼帯１２まで新鮮な冷却水を到達させなければならず、スプレーノズルから噴射された液滴群のような貫通力が弱い冷却水滴流ではなく、連続性と直進性のある高い貫通力を持った水流となる棒状冷却水である必要がある。さらに、従来使われている円管ラミナーノズルによるラミナー流は、自由落下流であるので、滞留水膜があると鋼帯１２まで冷却水が到達しにくい上に、滞留水がある場合とない場合で冷却能力に違いが生じることや、鋼帯１２上に落下した水が前後左右に広がるので鋼帯の速度が変化した場合に冷却能力が変化する等の問題がある。したがって、本発明では、円管ノズル１４（楕円や多角の形状であってもよい）を用い、ノズル噴出口からの冷却水の噴射速度が７ｍ／ｓ以上であり、ノズル噴出口から鋼帯に衝突するまでの水流の断面がほぼ円形に保たれる連続性と直進性のある棒状冷却水を噴射するようにしている。ノズル噴出口からの冷却水の噴射速度が７ｍ／ｓ以上である棒状冷却水によれば、冷却水を傾斜させて噴射した場合であっても安定的に鋼帯上面の滞留水の水膜を突き破ることができるからである。
【００４４】
また、棒状冷却水流群の代わりに連続的なカーテン上のラミナー流を採用することが考えられるが、ノズルが目詰まりしない程度のギャップ（現実的には３ｍｍ以上必要）を持つスリット状ノズルとした場合、円管ノズル１５を幅方向に間隔を空けて設置した場合と比較してノズル断面積が極めて大きくなる。そのため、滞留水膜への貫通力を持たせるためにノズル噴出口からの噴射速度７ｍ／ｓ以上で冷却水を噴射しようとすると、極めて多い水量が必要となり、設備コストが甚大となって実現困難である。さらに、カーテン上のラミナー流では１列目で鋼帯１２に衝突した冷却水が層状になって２列目以降の冷却水の衝突を妨げるので、２列目以降の冷却能力が落ちるあるいは幅方向に冷却能力に差が生じるなどの問題がある。これに対して、棒状冷却水であれば層状の滞留水を部分的に押しのけて棒状冷却水は鋼帯１２に到達する。押しのけられた冷却水は断続的に途切れた棒状冷却水の間をかいくぐって流れるので冷却後の滞留冷却水が後の冷却の妨げとなりにくい。
【００４５】
一方、本発明の冷却装置１１においては、鋼帯下面側の冷却ノズルを特に限定するものではないが、テーブルロール間などの狭いスペースに水設置が容易で且つ大水量噴射するときに液膜を貫通する能力の高い棒状冷却水を噴射する円管ノズルを用いるのが好ましい。すなわち、本実施形態では、それぞれの冷却ユニット１７の鋼帯下面側は、テーブルローラ９の間に冷却ノズルヘッダ１８が配置され、各冷却ノズルヘッダ１８には、棒状冷却水を噴射する円管ノズル１９が幅方向に所定のピッチで所定列数（ここでは３列）配置されている。また、各冷却ノズルヘッダ１８には、供給管２０がつながれていて、それぞれの供給管２０は噴射弁２１によって独立にオン−オフ制御が可能になっている。このように、鋼帯下面側の冷却ノズルとして、冷却能力が高い棒状冷却水を噴射する円管ノズルを用いることによって、冷却ゾーン長を短くして、コンパクトな装置とすることができる。
【００４６】
その際、鋼帯上面側の冷却水（円管ノズル１４からの棒状冷却水）による冷却量と鋼帯下面側の冷却水（円管ノズル１９からの棒状冷却水）による冷却量とが等しくなるとともに、鋼帯上面側の冷却水から鋼帯が受ける流体圧と鋼帯下面側の冷却水から鋼帯が受ける流体圧とが等しくなるように、鋼帯１２の上面側および下面側の冷却ノズルの配置や、冷却水の水量密度や到達速度等を調整する。
【００４７】
これによって、本発明の冷却装置１１においては、鋼帯１２が鋼帯上面側の冷却水と鋼帯下面側の冷却水によって上下から同じ流体圧で挟圧されながらランアウトテーブル５上を進行するようになり、鋼帯１２の先端が巻き取り機６で巻き取られるまでの無張力状態においても、鋼帯１２の通板が安定する。しかも、鋼帯１２の上面と下面の冷却位置が同じであるので、熱履歴、特に、表層近傍の熱履歴がほぼ同じになり、製品の品質が上下同じになる。
【００４８】
また、本発明の冷却装置１１においては、鋼帯の進行方向に複数の冷却ユニット１７を配置しているので、鋼帯１２上面側の棒状冷却水の対向噴射を鋼帯１２の進行方向に間隔を空けて複数箇所で行なうことで、水冷と空冷とを繰り返す間欠的な冷却（間欠冷却）を行なうことができる。したがって、特に、表面が過冷却されてマルテンサイトのような硬質層が生成しやすい鋼帯の冷却の場合に、表層の温度が下がっても、その次の空冷で内部からの熱によって復熱するので、表層の過冷却を抑制し、温度バラツキだけでなくミクロな組織の鋼帯厚み方向のバラツキを少なくする効果がある。
【００４９】
さらに、本発明の冷却装置１１においては、冷却ユニット１７の下流側に、鋼帯上面の冷却水が流出しないように、空気噴射ノズル２２を設けて水切りを行なうようにしている。その際、水切り手法としては、水を噴射する水切り手法が一般的に用いられるが、鋼帯表面温度が５５０℃以下の場合には水による水切りは鋼板の表面に冷却水が張り付き、水切りを不完全とし、局所的な過冷却を引き起こすおそれがあるので、その場合は空気を噴射する水切りが望ましい。なお、空気噴射ノズル２２は、全ての冷却ユニット１７の下流側に設けることが望ましいが、少なくとも最下流側の冷却ユニット１７の下流側に設ければよい。
【００５０】
そして、上記のように構成された冷却装置１１を用いる際には、冷却の制御は次のようにして行なう。
【００５１】
まず、鋼帯の速度、計測した温度、板厚目標の冷却停止温度までの冷却量から、噴射する冷却ゾーンの長さを求める。そして、求めた冷却ゾーン長をカバーする冷却ユニット１７の数と、その冷却ユニット１７において噴射する冷却ノズルヘッダ１３の列数と下面冷却ノズルヘッダ１８の列数を決定し、対応する噴射弁１６、２１を開く。その際に、鋼帯上面側の冷却水による冷却量と鋼帯下面側の冷却水による冷却量とが等しくなるとともに、鋼帯上面側の冷却水から鋼帯が受ける流体圧と鋼帯下面側の冷却水から鋼帯が受ける流体圧とが等しくなるようにする。それ以降は、冷却後の温度計の実績をみて、鋼板速度の変更（加速・減速）を勘案しながら、冷却ゾーン長さを変更すべく、冷却ユニット１７の数と噴射する冷却ノズルヘッダ１３、１８の列数を調整する。冷却ノズルヘッダ１３の列数を変更する際は、冷却水が鋼帯上の非冷却ゾーン（空冷ゾーン）に流出することを極力防止するために、上流側から下流側へ向けて噴射する列数と下流側から上流側へ向けて噴射する列数を、冷却水の流体圧力が鋼帯の上流側と下流側でバランスするように調整することが望ましい。例えば、上流側と下流側の冷却ノズルヘッダを対にしてオン−オフさせることが望ましい。
【００５２】
以上のようにして、この実施形態においては、以下に述べるような効果を得ることができる。
（１）鋼帯の先端から尾端まで均一に冷却を施すことができ、鋼帯の品質が安定する。それにともなって鋼帯の切り捨て代が少なくなって歩留まりが高くなる。
（２）鋼帯が上下の棒状冷却水によって挟圧されながらランアウトテーブル上を進行するので、鋼帯の先端が巻き取られるまでの無張力状態においても、鋼帯の通板が安定する。それにより、鋼帯の詰りや操業停止などのトラブルの発生が少なくてすむ。
（３）鋼帯の上面と下面の冷却履歴がほぼ同じになるので、鋼帯の上面と下面の品質が均一になる。
【００５３】
なお、上記実施形態では、図２に示すように、鋼帯の上面側に、下面冷却ノズルから噴射された棒状冷却水が鋼帯に衝突する同一位置の直上へ向けて、その上流側と下流側とからそれぞれ傾斜させた棒状冷却水を対向して噴射しているが、本発明はこれに限定されるものではない。例えば、図３に示すように、下面側の棒状冷却水が鋼帯に衝突する位置の直上へ向けてその上流側から噴射される傾斜させた棒状冷却水と、その下流側に位置する下面側の棒状冷却水が鋼帯に衝突する位置の直上へ向けてその下流側から噴射される傾斜させた棒状冷却水とを、対向させて噴射するものであってもよい。ただし、鋼帯上面に噴射された冷却水を速やかに鋼帯の両幅端部から外側に流下させるため、また、通板安定性のためには、下面冷却ノズルから噴射された棒状冷却水が鋼帯に衝突する同一位置の直上へ向けて対向噴射する方が望ましい。
【００５４】
また、上記実施形態では、ランナウトテーブル５に設けられる鋼帯上面冷却の冷却装置として、従来型の冷却装置７と本発明の冷却装置１１がその順に配置されているが、これに限定されるものではなく、ランナウトテーブル５に設けられる冷却装置の一部または全部が本発明の冷却装置１１により構成されていればよい。ただし、前述したように、巻き取り温度によっては巻き取り機に近い領域で冷却が遷移沸騰とよばれる不安定な状態となる場合があるが、本発明の冷却装置１１によれば、全面核沸騰となり、冷却が不安定となる遷移沸騰領域を回避することができる。従って、巻き取り温度によらず、安定した冷却が可能となり、巻き取り温度を精度よく制御することができるため、少なくとも巻き取り機の直前に本発明の冷却装置１１を配置することが好ましい。このような配置とすることで、低温（５００℃以下）の巻き取り温度においても不安定な冷却がなく、温度ばらつきが小さい。その結果、強度や伸びといった鋼帯の品質が鋼帯全長にわたって均質となる。
【実施例１】
【００５５】
本発明の実施例を説明する。
【００５６】
本発明例として、図１、図２に示す設備を使って、上記の実施形態に基づいて、仕上げ板厚２．８ｍｍの鋼帯を製造した。仕上げ圧延機４出側での鋼帯速度は鋼帯先端部で７００ｍｐｍ、鋼帯先端部が巻き取り機６に到達して以降は順次速度を上げて最高１０００ｍｐｍまで増速した。鋼帯の仕上げ圧延機出側の温度は８５０℃で、従来の冷却装置１０を使っておよそ６５０℃まで冷却し、以降目標の巻き取り温度である４００℃までは本発明の冷却装置１１を使って冷却した。なお、ここでは、冷却装置１１からの冷却水の噴射角度θを５０°とし、鋼帯と衝突した時点での冷却水の鋼帯長手方向の流速が鋼帯の最高速度以上となるように、冷却水の噴射速度を３０ｍ／ｓとした。これにより、鋼帯長手方向の流速は３０ｍ／ｓ×ｃｏｓ５０°≒１１５２ｍｐｍとなる。
【００５７】
そして、冷却の制御は次のように行った。まず、鋼帯の速度、計測した温度、板厚目標の冷却停止温度までの冷却量から冷却水を噴射する冷却ゾーンの長さを求めた。そして、求めた冷却ゾーン長をカバーする上面冷却条件と下面冷却条件をもとめ、冷却ユニット１７の数と、その冷却ユニット１７において噴射する上下の冷却ノズルヘッダ１３、１８の列数を決定し、対応する噴射弁を開いた。その際に、鋼帯上面側の冷却水による冷却量と鋼帯下面側の冷却水による冷却量とが等しくなるとともに、鋼帯上面側の冷却水から鋼帯が受ける流体圧と鋼帯下面側の冷却水から鋼帯が受ける流体圧とが等しくなるようにした。それ以降は、冷却後の温度計の実績をみて、鋼板速度の変更（加速・減速）を勘案しながら、冷却ゾーン長さを変更すべく、冷却水ユニットの数と噴射する冷却ノズルヘッダ１３、１８の列数を調整した。ただし、冷却ノズルヘッダ１３の列数を変更する際は、上流側から噴射する列数と下流側から噴射する列数を、冷却水の流体圧力が鋼帯の上流側と下流側でバランスするように、上流側と下流側の冷却ノズルヘッダを対にしてオン−オフさせた。
【００５８】
さらに、各冷却ユニット１７出側で鋼帯上面表面がマルテンサイトにならないように、冷却ユニット１７のゾーン長さを調整し、さらに次の空冷ゾーンで内部からの熱の拡散で十分復熱が完了するように空冷ゾーン長さを決定し、以降の冷却ユニット１７の使用条件を決定した。ちなみに、ここで用いた鋼は、３５０℃以下でマルテンサイト組織が生成するので、表面が３５０℃以下にならないように冷却を制御した。
【００５９】
その結果、本発明例においては、巻き取り機６における鋼帯温度が全長に渡って４００℃±１０℃以内となり、非常に均一な冷却が実現できた。また、鋼帯上面表層に焼き戻されたマルテンサイト組織が存在することもなく、鋼帯上面と下面とで均一な組織が得られた。これによって、安定した品質の鋼帯を得ることができた。
【００６０】
これに対して、比較例として、上記の本発明例と同じ設備において、本発明の冷却装置１１は使用せずに、従来の冷却装置７（上面の円管ラミナーノズル８と下面のスプレーノズル１０）だけで目標の巻き取り温度である４００℃まで冷却した。その他は、本発明例と同様にした。
【００６１】
その結果、比較例においては、円管ラミナーノズル８によるラミナー流が自由落下流であるので、滞留水膜があると鋼帯１２まで冷却水が到達しにくい上に、滞留水がある場合とない場合で冷却能力に違いが生じ、鋼帯長手方向に温度のハンチングが見られた。特に、巻き取り機６での巻き取りが開始して鋼帯に張力が掛かるまでの間に、鋼帯先端部で凹状になった部分に滞留水が滞留し、それによって鋼帯長手方向に温度のムラが生じた。したがって、鋼帯内の温度のばらつきが大きく、巻き取り機６での狙いの温度４００℃に対して２５０℃〜４５０℃と大きくばらついた。そのために、鋼帯内の強度のばらつきが大きかった。
【図面の簡単な説明】
【００６２】
【図１】本発明の一実施形態における圧延設備の概略の構成図である。
【図２】本発明の一実施形態における冷却装置の説明図である。
【図３】本発明の他の実施形態における冷却装置の説明図である。
【図４】従来技術の説明図である。
【符号の説明】
【００６３】
１…粗圧延機
２…粗バー
３…テーブルローラ
４…連続仕上げ圧延機群
４Ｅ…最終仕上げ圧延機
５…ランナウトテーブル
６…巻き取り機
７…従来型の冷却装置
８…円管ラミナーノズル
９…テーブルローラ
１０…スプレーノズル
１１…本発明の冷却装置
１２…鋼帯
１３…冷却ノズルヘッダ
１４…円管ノズル
１５…供給管
１６…噴射弁
１７…冷却ユニット
１８…冷却ノズルヘッダ
１９…円管ノズル
２０…供給管
２１…噴射弁
２２…空気噴射ノズル
【図１】
2008073766.tif 000003
【図２】
2008073766.tif 000004
【図３】
2008073766.tif 000005
【図４】
2008073766.tif 000006